Новая система для электроосаждения покрытий

1. Композиция для покрытия, содержащая
электроосаждаемую композицию, содержащую каталитически эффективное количество неорганического содержащего висмут соединения.
2. Способ, включающий стадию, на которой:
объединяют смоляной компонент для электроосаждения покрытий, который содержит, по меньшей мере, одну сшиваемую функциональную группу с
блокированным изоцианатным компонентом;
компонентом на основе алифатической карбоновой кислоты; и,
по меньшей мере, неорганической солью висмута с оксианионом металла.
3. Способ электроосаждения покрытий, включающий стадии, на которых:
обеспечивают эмульсию, содержащую способный катионировать смоляной компонент для электроосаждения покрытий и блокированный полиизоцианатный сшивающий компонент;
обеспечивают пигментную пасту, содержащую дисперсионную смолу, пигмент и неорганическую соль висмута с оксианионом металла;
смешивают смолу для электроосаждения покрытий и пигментную пасту с водой с образованием ванны для электроосаждения; и
прикладывают напряжение с нанесением покрытия катодным электроосаждением на подложку.
4. Композиция по п. 1, отличающаяся тем, что неорганическое содержащее висмут соединение представляет собой соединение, по существу, нерастворимое в воде при значении рН от приблизительно 4 до 6 и температуре приблизительно 37°С.
5. Композиция по п. 1, отличающаяся тем, что неорганическое содержащее висмут соединение выбрано из силиката висмута, алюмосиликата висмута магния, алюмината висмута, бората висмута, манганата висмута, фосфата висмута, и их смесей или комбинаций.
6. Композиция по п. 1, отличающаяся тем, что неорганическое содержащее висмут соединение представляет собой соль висмута с оксианионом металла.
7. Композиция по п. 1, отличающаяся тем, что неорганическое содержащее висмут соединение представляет собой алюминат висмута.
8. Композиция по п. 1, отличающаяся тем, что композиция содержит комбинацию неорганического содержащего висмут соединения и органического содержащего висмут соединения.
9. Композиция по п. 1, отличающаяся тем, что композиция содержит комбинацию неорганического содержащего висмут соединения и органического содержащего висмут соединения, выбранного из ацетата висмута, субацетата висмута, карбоната висмута, салицилата висмута, субсалицилата висмута, субкарбоната висмута, субцитрата висмута, цитрата висмута, бензоата висмута, оксалата висмута, олеата висмута, диалкилдитиокарбаматов висмута, гидроксикислот висмута, сероорганических соединений висмута, продуктов реакции висмута с меркаптанами и/или гидроксимеркаптанами, их смесей или комбинаций.
10. Композиция по п. 1, отличающаяся тем, что композиция содержит комбинацию неорганического содержащего висмут соединения и цитрата висмута.
11. Композиция по п. 1, отличающаяся тем, что композиция содержит комбинацию алюмината висмута и цитрата висмута.
12. Композиция по п. 1, отличающаяся тем, что дополнительно содержит:
от приблизительно 40 до 95 процентов по массе смоляного компонента для электроосаждения покрытий;
от приблизительно 10 до 60 процентов по массе блокированного полиизоцианатного компонента;
от приблизительно 1 до 10 процентов по массе компонента на основе алифатической карбоновой кислоты; и
от приблизительно 0,5 до 10 процентов по массе неорганического содержащего висмут соединения.
13. Изделие с покрытием, полученное способом по п. 3.
14. Способ изготовления изделия с покрытием путем электроосаждения пленки композиции по п. 1.
15. Способ по п. 3, отличающийся тем, что пленка имеет среднюю толщину от 10 до 25 мкм.
16. Ванна для катионного электроосаждения, содержащая композицию по п. 1.
17. Композиция по п. 1, отличающаяся тем, что покрытие, образованное из композиции, является устойчивым к коррозии.
18. Композиция по п. 1, отличающаяся тем, что покрытие, образованное из композиции, демонстрирует менее, чем 3 мм ползучести от черты в соответствии с ASTM D1654-08, при этом покрытие нанесено на предварительно обработанную подложку из холоднокатаной стали.
19. Композиция по п. 1, отличающаяся тем, что покрытие, образованное из композиции, демонстрирует устойчивость к растворителю, составляющую, по меньшей мере, 30 двойных протираний в соответствии с ASTM D5402-15.